(57)【要約】      （修正有）【課題】保護フィルムと薄い長尺状ガラスとを含む積層体から、該長尺状ガラスの破損を抑えつつ、該保護フィルムを剥離し得る工程を含む、長尺状ガラスの製造方法を提供すること。【解決手段】長尺状ガラスの製造方法は、搬送体上で、厚さが１０μｍ〜１５０μｍの長尺状ガラス１１と該長尺状ガラスの両側または片側に配置された保護フィルム１２とを含む積層体１０から該保護フィルムを剥離する工程を含み、該保護フィルムを剥離する際に、該積層体を該搬送体に吸着させる。【選択図】図１
2015131721.tif 000002
【特許請求の範囲】
【請求項１】
搬送体上で、厚さが１０μｍ〜１５０μｍの長尺状ガラスと該長尺状ガラスの両側または片側に配置された保護フィルムとを含む積層体から該保護フィルムを剥離する工程を含み、
該保護フィルムを剥離する際に、該積層体を該搬送体に吸着させる、
長尺状ガラスの製造方法。
【請求項２】
前記搬送体が吸引孔を有し、
前記積層体が、該吸引孔を通して吸引されて該搬送体に吸着している、請求項１に記載の長尺状ガラスの製造方法。
【請求項３】
前記積層体を吸引吸着した際の前記搬送体の内部の圧力と外部の圧力との差が、１ｋＰａ〜１０ｋＰａである、請求項２に記載の長尺状ガラスの製造方法。
【請求項４】
前記搬送体が、搬送ロールである、請求項１から３のいずれかに記載の長尺状ガラスの製造方法。
【請求項５】
前記搬送ロールの直径が、１０ｃｍ以上である、請求項４に記載の長尺状ガラスの製造方法。
【請求項６】
前記搬送体が、ベルトコンベアである、請求項１から３のいずれかに記載の長尺状ガラスの製造方法。
【請求項７】
前記保護フィルムの剥離角度が、６０°以上である、請求項１から６のいずれかに記載の長尺状ガラスの製造方法。
【請求項８】
前記積層体を構成する長尺状ガラスの処理工程をさらに含む、請求項１から７のいずれかに記載の長尺状ガラスの製造方法。
【発明の詳細な説明】
【技術分野】
【０００１】
本発明は、長尺状ガラスの製造方法に関する。
【背景技術】
【０００２】
近年、搬送性、収納性およびデザイン性等の観点から、表示装置、照明装置および太陽電池の軽量、薄型化が進んでいる。また、これらの装置に用いられるフィルム状の部材を、ロール・ツー・ロールプロセスにより、連続生産することも行われている。例えば、ロール・ツー・ロールプロセスにより加工または処理することが可能な可撓性材料として、薄ガラスが多用されている（例えば、特許文献１、２）。
【０００３】
薄ガラスは非常に脆いため、加工または処理する際に該薄ガラスが破損しやすい、破損により生じたガラス片が装置を汚染する、汚染された装置の復旧に過度の慎重さを必要とする等の問題がある。薄ガラスの破損を防止するため、また、破損した場合にも装置が汚染されることを防止するため、薄ガラスの表面に保護フィルムを貼着して、一時的に薄ガラスを保護する方法が知られている（例えば、特許文献３）。しかし、薄ガラスに保護フィルムを貼着した場合、薄ガラスから保護フィルムを剥離する際に薄ガラスが変形して破損が多発するという問題がある。
【先行技術文献】
【特許文献】
【０００４】
【特許文献１】特表平１−５００９９０号公報
【特許文献２】特開平８−２８３０４１号公報
【特許文献３】特開２０１０−２２８１６６号公報
【発明の概要】
【発明が解決しようとする課題】
【０００５】
本発明は上記従来の課題を解決するためになされたものであり、その目的は、薄い長尺状ガラスと保護フィルムとを含む積層体から、該長尺状ガラスの破損を抑えつつ、該保護フィルムを剥離し得る、長尺状ガラスの製造方法を提供することにある。
【課題を解決するための手段】
【０００６】
本発明の長尺状ガラスの製造方法は、搬送体上で、厚さが１０μｍ〜１５０μｍの長尺状ガラスと該長尺状ガラスの両側または片側に配置された保護フィルムとを含む積層体から該保護フィルムを剥離する工程を含み、該保護フィルムを剥離する際に、該積層体を該搬送体に吸着させる。
好ましい実施形態においては、上記搬送体が吸引孔を有し、上記積層体が該吸引孔を通して吸引されて、該搬送体に吸着している。
好ましい実施形態においては、上記積層体を吸引吸着した際の前記搬送体の内部の圧力と外部の圧力との差が、１ｋＰａ〜１０ｋＰａである。
好ましい実施形態においては、上記搬送体が、搬送ロールである。
好ましい実施形態においては、上記搬送ロールの直径が、１０ｃｍ以上である。
好ましい実施形態においては、上記搬送体が、ベルトコンベアである。
好ましい実施形態においては、上記保護フィルムの剥離角度が、６０°以上である。
好ましい実施形態においては、本発明の製造方法は、上記積層体を構成する長尺状ガラスの処理工程をさらに含む。
【発明の効果】
【０００７】
本発明によれば、薄い長尺状ガラスと保護フィルムとを含む積層体から保護フィルムを剥離する際、該積層体の長尺状ガラス側を搬送体に吸着させることにより、該長尺状ガラスの破損を防止することができる。
【図面の簡単な説明】
【０００８】
【図１】本発明の１つの実施形態における剥離工程を説明する図である。
【図２】本発明の別の実施形態における剥離工程を説明する図である。
【図３】（ａ）〜（ｃ）は、本発明に用いられる剥離バーの形状を示す概略斜視図である。
【図４】本発明のさらに別の実施形態における剥離工程を説明する図である。
【発明を実施するための形態】
【０００９】
本発明の長尺状ガラスの製造方法は、ロール・ツー・ロールプロセスにおいて、搬送体上で、長尺状ガラスと該長尺状ガラス上に配置された保護フィルムとを含む積層体から、該保護フィルムを剥離する工程（以下、剥離工程ともいう）を含む。
【００１０】
Ａ．積層体
本発明の製造方法に供される積層体は、長尺状ガラスと該長尺状ガラスの両側または片側に配置された保護フィルムとを含む。長尺状ガラスは、保護フィルムにより保護されているので、搬送工程における破損が防止される。保護フィルムが長尺状ガラスを如何にして保護するかは、長尺状ガラスの形状（厚み、幅、長さ）、剥離工程の前後工程の種類等に応じて、決定され得る。具体的には、保護フィルムは、長尺状ガラスの全面を保護していてもよく、一部を保護していてもよい。また、保護フィルムは、幅方向および／または長さ方向において、長尺状ガラスからはみ出していてもよい。
【００１１】
上記長尺状ガラスは、薄板状のものであれば、任意の適切なものが採用され得る。上記長尺状ガラスは、組成による分類によれば、例えば、ソーダライムガラス、ホウ酸ガラス、アルミノ珪酸ガラス、石英ガラス等が挙げられる。また、アルカリ成分による分類によれば、無アルカリガラス、低アルカリガラスが挙げられる。好ましくは、無アルカリガラスが用いられる。強度および化学的耐久性に優れるからである。
【００１２】
上記長尺状ガラスの薄板成形方法としては、例えば、フロート法、フュージョン法、ダウンロード法、スロットダウンドロー法、リドロー法等が挙げられる。これらの方法によって板状に成形された長尺状ガラスは、薄板化したり、平滑性を高めたりするために、必要に応じて、フッ酸等の溶剤により化学研磨されてもよい。
【００１３】
上記長尺状ガラスの厚みは、１０μｍ〜１５０μｍであり、好ましくは３０μｍ〜１００μｍである。長尺状ガラスの厚みが１５０μｍより厚い場合、十分な可撓性を有さずロール状に巻き取ることが困難となるおそれがある。また、長尺状ガラスの厚みが１０μｍ未満の場合、ハンドリングが困難となるおそれがある。
【００１４】
上記剥離工程に供される長尺状ガラスは、凹凸の少ないガラスであることが好ましい。凹凸の少ないガラスであれば、搬送体に良好に吸着するため、本発明の効果がより顕著となる。長尺状ガラスの凹凸は、例えば、該長尺状ガラスの厚みバラツキで表すことができる。長尺状ガラスの厚みのＣＶ値は、好ましくは１％以下であり、より好ましくは０．５％以下であり、さらに好ましくは０．３％以下である。
【００１５】
上記長尺状ガラスの幅は、任意の適切な幅に設定され得る。長尺状ガラスの幅は、例えば、１００ｍｍ〜２０００ｍｍである。
【００１６】
上記長尺状ガラスの長さは、所望の処理量または加工量に応じて、任意の適切な長さに設定され得る。例えば、長さ３０ｍ〜１０００ｍの長尺状ガラスが用いられ得る。
【００１７】
上記保護フィルムは、好ましくは、基材と、該基材表面に形成された粘着層とを含み、該粘着剤層を介して長尺状ガラスに貼着される。粘着剤層は、基材の全面に形成されていてもよく、一部に形成されていてもよい。保護フィルムが長尺状ガラスからはみ出している場合には、基材と保護フィルムとの貼着面より大きい面積で形成されていてもよい。このように形成すれば、基材と保護フィルムとの貼着作業が容易になる。
【００１８】
上記基材を構成する材料としては、本発明の効果が得られる限り、任意の適切な可撓性材料が選択され得る。上記基材を構成する可撓性材料としては、例えば、樹脂、金属箔等が挙げられる。樹脂としては、ポリエチレン、ポリ塩化ビニル、ポリエチレンテレフタレート、ポリ塩化ビニリデン、ポリプロピレン、ポリビニルアルコール、ポリエステル、ポリカーボネート、ポリスチレン、ポリアクリロニトリル、エチレン酢酸ビニル共重合体、エチレン−ビニルアルコール共重合体、エチレン−メタクリル酸共重合体、ナイロン、セロファン、シリコーン樹脂等が挙げられる。なかでも、ポリエチレンテレフタレート系樹脂またはポリエチレンが好ましく用いられる。金属としては、アルミニウム、ステンレス、銅、鉄、鉛等が挙げられる。なかでも、アルミニウムまたはステンレスが好ましく用いられる。
【００１９】
上記基材の厚みは、好ましくは５μｍ〜２５０μｍであり、より好ましくは２０μｍ〜５０μｍである。基材の厚みが５μｍ未満の場合、長尺状ガラスと積層することが困難になるおそれがある。基材の厚みが２５０μｍを越える場合、積層体は、十分な可撓性を有さず、ロール・ツー・ロールプロセスに適さないおそれがある。
【００２０】
上記粘着層を構成する材料としては、例えば、ゴム系粘着剤、アクリル系粘着剤、シリコーン系粘着剤、ウレタン系粘着剤等が挙げられる。
【００２１】
上記粘着層の厚みは、好ましくは１μｍ〜３００μｍであり、より好ましくは４μｍ〜１００μｍであり、さらに好ましくは５μｍ〜５０μｍである。
【００２２】
上記保護フィルムの長尺状ガラスに対する粘着力は、好ましくは０．００２Ｎ／２５ｍｍ〜２．０Ｎ／２５ｍｍであり、より好ましくは０．００２Ｎ／２５ｍｍ〜１．０Ｎ／２５ｍｍであり、さらに好ましくは０．００５Ｎ／２５ｍｍ〜０．９Ｎ／２５ｍｍである。保護フィルムの粘着力がこのような範囲であれば、搬送時において保護フィルムが剥離し難い積層体を得ることができる。また、本発明の製造方法においては、保護フィルムを剥離する際に積層体を搬送体に吸着させているため、上記範囲の吸着力で保護フィルムが長尺状ガラスに貼着していれば、剥離時において容易に剥離する。なお、粘着力は、保護フィルムを長尺状ガラスに貼着して３０分経過後に、粘着力測定装置（例えば、インストロン型引張試験機、島津製作所社製、オートグラフ）を用い、温度２３℃、湿度５０％ＲＨ、剥離方向１８０°、剥離速度３００ｍｍ／分の条件にて、測定することができる。
【００２３】
Ｂ．剥離工程
剥離工程においては、上記積層体から保護フィルムを剥離する。保護フィルムの剥離は、積層体を搬送体に吸着して行われる。本発明においては、積層体を吸着することにより、薄い長尺状ガラスの変形が抑制されて、保護フィルム剥離時における長尺状ガラスの破損を防止することができる。積層体は、例えば、吸引力、ファンデルワールス力、静電気等の作用により、搬送体に吸着し得る。好ましくは、搬送体が吸引孔を有し、積層体が該吸引孔を通して吸引されて搬送体に吸着している。
【００２４】
図１は、本発明の１つの実施形態における剥離工程を説明する図である。図１においては、搬送体が搬送ロール１００である。図示していないが、搬送ロール１００は中空であり、かつ、複数の吸引孔を有し、被搬送体（本願においては上記積層体）を吸引吸着しながら回転して、被搬送体を搬送する機能を有する。また、剥離工程に供される積層体１０は、長尺状ガラス１１と長尺状ガラス１１の片側全面に配置された保護フィルム１２とを有する。図１に示す実施形態においては、積層体１０の剥離される保護フィルム１２とは反対側、すなわち、長尺状ガラス１１が、吸引孔を通して吸引され搬送ロール１００に吸着している。積層体１０は、搬送ロール１００の回転と共に、所定の距離だけ搬送ロール１００上で搬送される。その後、保護フィルム１２が、剥離バーまたは剥離ロール（図示例では剥離バー２００）により、搬送ロール１００による搬送方向とは異なる方向に向けて剥離される。このようにして保護フィルム１２が剥離された後は、長尺状ガラス１１のみが搬送ロール１００に吸着して搬送される。また、剥離後の保護フィルム１２は、例えば、保護フィルム用の巻き取りロールに巻き取られる（図示せず）。
【００２５】
搬送ロール１００は、長尺状ガラスのヤング率および厚みに応じて、適切な直径に設定され得る。搬送ロール１００の直径は、下記式（１）により計算される曲げ応力が、５０ＭＰａ以下となるように設定されることが好ましく、３０ＭＰａ以下となるように設定されることがより好ましく、５ＭＰａ〜２５ＭＰａとなるように設定されることがさらに好ましい。より具体的には、厚みが５０μｍ〜１５０μｍの長尺状ガラスを含む積層体を剥離工程に供する場合は、搬送ロール１００の直径は１０ｃｍ以上であることが好ましく、１５ｃｍ以上であることがより好ましく、１５ｃｍ〜５０ｃｍであることがさらに好ましい。また、厚みが１０μｍ〜５０μｍの長尺状ガラスを含む積層体を剥離工程に供する場合は、搬送ロール１００の直径は１５ｃｍ以上であることが好ましく、１５ｃｍ〜５０ｃｍであることがより好ましい。
曲げ応力＝［（長尺状ガラスのヤング率）×（長尺状ガラスの厚み／２）］／（搬送ロールの直径／２）  ・・・  （１）
【００２６】
図２は、本発明の別の実施形態における剥離工程を説明する図である。図２においては、搬送体がベルトコンベア３００である。図示していないが、ベルトコンベア３００は、複数の吸引孔を有し、被搬送体（本願においては上記積層体）を吸引吸着しながら搬送する機能を有する。また、剥離工程に供される積層体１０は、長尺状ガラス１１と長尺状ガラス１１の片側全面に配置された保護フィルム１２とを有する。図２に示す実施形態においては、積層体１０の剥離される保護フィルム１２とは反対側、すなわち、長尺状ガラス１１が、吸引孔を通して吸引されベルトコンベア３００に吸着している。積層体１０は、ベルトコンベア３００の走行と共に、所定の距離だけベルトコンベア３００上で搬送される。その後、保護フィルム１２が、剥離バーまたは剥離ロール（図示例では剥離バー２００）により、ベルトコンベア３００による搬送方向とは異なる方向に向けて剥離される。このように、保護フィルム１２が剥離された後は、長尺状ガラス１１のみがベルトコンベア３００に吸着して搬送される。
【００２７】
ベルトコンベア３００は、フラットであってもよく、フラットでなくてもよい。好ましくは、ベルトコンベア３００は、フラットである。また、ベルトコンベア３００がフラットではない場合、上記式（１）により計算される曲げ応力が、好ましくは５０Ｍｐａ以下、より好ましくは３０ＭＰａ以下、さらに好ましくは５ＭＰａ〜２５ＭＰａとなるような曲率を有することが好ましい。
【００２８】
図１または図２に示すように積層体が吸引吸着されて搬送体に搬送される場合、吸引力は、搬送体の内外圧力差により生じ得る。該積層体を吸着した際の搬送体の内部の圧力と外部の圧力との差は、好ましくは１ｋＰａ〜１０ｋＰａであり、より好ましくは１ｋＰａ〜５ｋＰａである。このような範囲であれば、長尺状ガラスを破損させることなく良好に保護フィルムの剥離を行うことができ、かつ、長尺状ガラスが搬送体から離れる際の長尺状ガラスの破損を防止することができる。
【００２９】
上記吸引孔の形状としては、例えば、丸穴、角穴等の形状が挙げられる。吸引孔は、規則的に配置されていてもよく、ランダムに配置されていてもよい。また、メッシュ等の網目形状により吸引孔が形成されていてもよい。吸引孔は、積層体の幅方向全域を吸引するように設けられていることが好ましい。上記吸引孔の孔径は、好ましくは０．０５ｍｍ〜３０ｍｍであり、より好ましくは０．１ｍｍ〜１０ｍｍである。また、搬送体の表面は、孔径が大きい吸引孔を有する層の上に、孔径が小さい吸引孔を有する層が配置された多層構成であってもよい。このような多層構成で吸引孔を形成すれば、吸引力を均一化することができる。
【００３０】
上記のとおり、保護フィルム１２は、剥離バーまたは剥離ロールにより進行方向が変えられて、長尺状ガラス１１から剥離する。なお、本明細書において、バーとロールは回転可否により区別され、剥離バーは回転しない形態であり、剥離ロールは剥離方向に回転するロールの形態である。剥離バーを用いれば、剥離バーと搬送体との間に所定の間隔を設けた場合に、より良好に保護フィルムを剥離することができる。剥離ロールを用いれば、摩擦の影響を抑制して、保護フィルムを剥離することができる。
【００３１】
上記剥離バーの形状は、特に限定されず、図１、図２および図３（ａ）に示すように円柱状（例えば、直径０．１ｃｍ〜１０ｃｍ）であってもよく、図３（ｂ）に示すように保護フィルムと接する面が曲線の板状であってもよく、図３（ｃ）に示すように保護フィルムと接する部分が点となる鋭角部を有する板状であってもよい。剥離バーを構成する材料としては、任意の適切な材料が採用され得る。例えば、摩擦係数の小ささを考慮して、ステンレス等の金属が用いられ得る。
【００３２】
上記剥離ロールの直径は、任意の適切な値に設定され得る。例えば、直径３ｃｍ〜１０ｃｍの剥離ロールが用いられ得る。
【００３３】
上記剥離ロールを構成する材料としては、任意の適切な材料が採用され得る。好ましくは、ゴム等の低硬度材料が用いられ得る。剥離ロール表面のＪＩＳ  Ｋ  ６２５３  デュロメータタイプＡによるゴム硬度は、好ましくは３０〜８０であり、より好ましくは３０〜５０である。
【００３４】
上記剥離バーおよび剥離ロールの幅は、保護フィルムの幅に応じて、任意の適切な幅に設定され得る。剥離バーおよび剥離ロールの幅は、例えば、（保護フィルムの幅＋４０ｍｍ）〜（保護フィルムの幅＋５００ｍｍ）に設定され得る。
【００３５】
上記剥離バーまたは剥離ロールと搬送体との間隔ｘは、好ましくは（積層体の厚み＋０．５ｍｍ）〜（積層体の厚み＋１０ｍｍ）であり、より好ましくは（積層体の厚み＋１ｍｍ）〜（積層体の厚み＋５ｍｍ）である。このような範囲の間隔を設けて剥離バーまたは剥離ロールを配置すれば、上記積層体の表面に異物が付着している場合に、異物が剥離バーまたは剥離ロールに押さえつけられて発生する長尺状ガラスの破損を防止することができる。
【００３６】
保護フィルム１１の剥離角度は、好ましくは６０°以上であり、より好ましくは９０°以上であり、さらに好ましくは１２０°以上であり、特に好ましくは１５０°以上であり、最も好ましくは１７０°以上１８０°未満である。保護フィルムの剥離角度は、１８０°に近いほど好ましい。保護フィルムの剥離角度が１８０°に近いほど、剥離の際に長尺状ガラスにかかる上方向の力が小さくなり、長尺状ガラスの破損を防止することができる。本明細書において、搬送体が搬送ロールである場合の保護フィルムの剥離角度とは、剥離点ａにおける搬送ロールの接線と、剥離バーまたは剥離ロール以降の保護フィルムの進行方向とがなす角度Ａをいう。搬送体がベルトコンベアである場合、保護フィルムの剥離角度とは、ベルトコンベアの搬送方向と、剥離バーまたは剥離ロール以降の保護フィルムの剥離方向とがなす角度Ａ’をいう。
【００３７】
剥離工程において、上記長尺状ガラスを搬送体１００、３００上で走行させる距離（すなわち、長尺状ガラス（積層体）が搬送体を走行し始めた点ｂ、ｂ’から長尺状ガラスが搬送体から離れる点ｃ、ｃ’までの距離）は、好ましくは５０ｍｍ〜２０００ｍｍであり、より好ましくは５０ｍｍ〜１０００ｍｍである。また、搬送体が搬送ロールである場合、該搬送ロールにおける長尺状ガラスの抱き角Ｂは、好ましくは６０°〜１８０°である。なお本明細書において、抱き角とは、長尺状ガラス（積層体）が搬送ロールを走行し始めた点ｂと、搬送ロールの軸中心と、長尺状ガラスが搬送体から離れる点ｃとでなす角をいう。
【００３８】
上記積層体が搬送体１００、３００を走行し始めた点ｂ、ｂ’から剥離点ａ、ａ’までの距離は、長尺状ガラスを搬送体１００、３００上で走行させる距離に対して、好ましくは１０％〜８０％であり、より好ましくは２０％〜５０％であり、さらに好ましくは２０％〜３０％である。積層体が搬送体を走行し始めた点から近い位置において保護フィルムを剥離すれば、仮に剥離による不具合が長尺状ガラスに生じた場合でも、異常検知が容易となる。
【００３９】
図１および図２においては、長尺状ガラス１１の片側に保護フィルム１２を有する積層体１０を剥離工程に供する例を説明したが、長尺状ガラス１１の両側に保護フィルム１２１２’を有する積層体１０’もまた、剥離工程に供され得る。図４は、長尺状ガラス１１の両側に保護フィルム１２、１２’を有する積層体１０’が剥離工程に供される実施形態を説明する図である。この実施形態においては、保護フィルム１２、１２’を剥離するための搬送ロール（例えば、上記のように吸引可能な搬送ロール）が２個設けられ、搬送ロール１００において保護フィルム１２が剥離され、第２の搬送ロール１００’において保護フィルム１２’が剥離され得る。また、搬送ロール１００とベルトコンベア３００とを組み合わせてもよい。
【００４０】
剥離工程におけるライン速度は、好ましくは０．５ｍ／秒〜２０ｍ／秒であり、より好ましくは１ｍ／秒〜１０ｍ／秒である。このような範囲であれば、長尺状ガラスの破損を防止することができる。
【００４１】
剥離工程後の長尺状ガラスは、搬送体から離れた後に、そのまま長尺状ガラス用の巻き取りロールに巻き取られ得る。また、剥離工程後の長尺状ガラスは、その他の工程に供されてもよい。
【００４２】
Ｃ．その他の工程
本発明の長尺状ガラスの製造方法は、必要に応じて任意の適切なその他の工程を含み得る。その他の工程としては、例えば、長尺状ガラスを処理する処理工程が挙げられる。長尺状ガラスの処理としては、例えば、塗工処理、スパッタリング処理、熱処理、コロナ処理、プラズマ処理、ＵＶ処理、蒸着処理、乾燥処理等が挙げられる。処理工程等のその他の工程は、長尺状ガラスに保護フィルムを積層する前に行ってもよく、長尺状ガラスに保護フィルムを積層した後に行ってもよい。また、保護フィルムが積層した長尺状ガラスを搬送し、該保護フィルムを上記のようにして剥離した後に、長尺状ガラスを処理工程に供してもよい。
【実施例】
【００４３】
以下、実施例によって本発明を具体的に説明するが、本発明はこれら実施例によって限定されるものではない。
【００４４】
［実施例１］
幅３００ｍｍ、厚さ５０μｍの長尺状ガラスの片側全面に、保護フィルムとして幅３００ｍｍ、厚み２５μｍのＰＥＴフィルムを粘着剤層を介して積層して得られた積層体（１０００ｍ）を準備した。
該積層体を、直径１００μｍの吸引孔を１ｍ２あたり５個有して吸引機能を備える直径１５ｃｍの搬送ロールで搬送させた（抱き角：１２０°）。このとき、搬送ロールの内部の圧力と外部の圧力との差は、１．５ｋＰａとした。
積層体が搬送ロールを走行し始めた点から４ｃｍ離れた点を剥離点として、剥離バー（直径５ｃｍの円柱状）を介して、積層体から保護フィルムを剥離した。このとき、剥離角度は１７０°とした。
このように構成された剥離工程に、上記積層体１０００ｍを供したが、長尺状ガラスを破損させることなく、連続的に積層体１０００ｍから保護フィルムを剥離することができた。
【００４５】
［比較例１］
搬送ロールとして吸引機能を有さない搬送ロールを用いた以外は、実施例１と同様にして、積層体から保護フィルムを剥離した。この積層体においては、保護フィルムの剥離によって、５０ｍ〜３００ｍ毎に長尺状ガラスに破損が生じた。
【産業上の利用可能性】
【００４６】
本発明の製造方法は、例えば、ディスプレイ用基板、センサカバー、素子カバー等の薄ガラス材料の製造方法として好適に用いられ得る。
【符号の説明】
【００４７】
１０              積層体
１１              長尺状ガラス
１２              保護フィルム
１００            搬送ロール
２００            剥離バー
３００            ベルトコンベア
【図１】
2015131721.tif 000003
【図２】
2015131721.tif 000004
【図３】
2015131721.tif 000005
【図４】
2015131721.tif 000006